(57)【要約】【課題】大規模な圧着装置を必要とせず、手でこする程度の弱圧でも情報の隠蔽が可能な情報隠蔽用紙を提供する。【解決手段】情報記入領域２を有する情報記入片１と、前記情報記入片１の一辺に連接され、少なくとも前記情報記入領域２を隠蔽する隠蔽片３と、前記情報記入片１と前記隠蔽片３の少なくとも一方に形成された接着層５とを有する情報隠蔽用紙であって、前記接着層５が、アクリル変性天然ゴムラテックスと、過酸化物前加硫ラテックスと、合成ゴムラテックスとを含有する感圧接着剤組成物を塗布形成してなる層である情報隠蔽用紙。【選択図】図１
2007125761.tif 000002
【特許請求の範囲】
【請求項１】
情報記入領域を有する情報記入片と、前記情報記入片の一辺に連接され、少なくとも前記情報記入領域を隠蔽する隠蔽片と、前記情報記入片と前記隠蔽片の少なくとも一方に形成された接着層とを有する情報隠蔽用紙であって、前記接着層が、アクリル変性天然ゴムラテックスと、過酸化物前加硫ラテックスと、合成ゴムラテックスとを含有する感圧接着剤組成物を塗布形成してなる層であることを特徴とする情報隠蔽用紙。
【請求項２】
前記接着層を、前記情報記入片の情報記入領域以外の領域に有することを特徴とする請求項１に記載の情報隠蔽用紙。
【請求項３】
前記接着層を、前記隠蔽片の、前記情報記入領域と対向する領域以外の領域に有することを特徴とする請求項１または２に記載の情報隠蔽用紙。
【請求項４】
前記接着層が、前記情報記入片側の接着層と前記隠蔽片側の接着層とが対向する位置に形成されていることを特徴とする請求項１〜３のいずれかに記載の情報隠蔽用紙。
【請求項５】
前記感圧接着剤組成物の、アクリル変性天然ゴムラテックス（樹脂固形分）と過酸化物前加硫ラテックス（樹脂固形分）との配合比率が、重量比で１０：９０〜９０：１０であることを特徴とする請求項１〜４のいずれかに記載の情報隠蔽用紙。
【請求項６】
前記感圧接着剤組成物の、アクリル変性天然ゴムラテックス（樹脂固形分）と過酸化物前加硫ラテックス（樹脂固形分）の合計量と、合成ゴムラテックス（樹脂固形分）との配合比率が、重量比で６０：４０〜９０：１０であることを特徴とする請求項１〜５のいずれかに記載の情報隠蔽用紙。
【請求項７】
前記感圧接着剤組成物の、アクリル変性天然ゴムラテックス（樹脂固形分）と過酸化物前加硫ラテックス（樹脂固形分）と合成ゴムラテックス（樹脂固形分）との合計含有量が５０〜７０重量％であることを特徴とする請求項項１〜６のいずれかに記載の情報隠蔽用紙。
【請求項８】
前記感圧接着剤組成物が、アクリル変性天然ゴムラテックス（樹脂固形分）と過酸化物前加硫ラテックス（樹脂固形分）と合成ゴムラテックス（樹脂固形分）との合計量１００重量部に対し１０〜５０重量部のアンチブロッキング剤を含有することを特徴とする請求項１〜７のいずれかに記載の情報隠蔽用紙。
【請求項９】
前記アンチブロッキング剤中にでん粉を４０〜８０重量％含有することを特徴とする請求項８に記載の情報隠蔽用紙。
【発明の詳細な説明】
【技術分野】
【０００１】
本発明は、情報隠蔽用紙に関し、更に詳しくは、弱圧で情報の隠蔽が可能な情報隠蔽用紙に関する。
【背景技術】
【０００２】
近年、銀行、クレジット会社、官公庁等より個人宛に各個人の預金状況、残高情報、年金情報等を通知する手段として情報隠蔽用紙が使用されている。かかる情報隠蔽用紙に使用される用紙は、その情報記載面に、感圧接着剤が塗工されており、低い圧力では全く接着しないが、所定圧力以上で圧着すると接着するよう構成されている（特許文献１，２）。
【０００３】
しかし、従来の感圧接着剤は、接着に比較的高い圧力を要するため、接着にはドライシーラー等の圧着装置が必要であり、用途が限られていた。
【０００４】
【特許文献１】特公平５−５７１１７号公報
【特許文献２】特開２００１−２４０８３３号公報
【発明の開示】
【発明が解決しようとする課題】
【０００５】
本発明は、大規模な圧着装置を必要とせず、手でこする程度の弱圧でも情報の隠蔽が可能な情報隠蔽用紙を提供することを目的とする。
【課題を解決するための手段】
【０００６】
すなわち、本発明の情報隠蔽用紙は、情報記入領域を有する情報記入片と、前記情報記入片の一辺に連接され、少なくとも前記情報記入領域を隠蔽する隠蔽片と、前記情報記入片と前記隠蔽片の少なくとも一方に形成された接着層とを有する情報隠蔽用紙であって、前記接着層が、アクリル変性天然ゴムラテックスと、過酸化物前加硫ラテックスと、合成ゴムラテックスとを含有する感圧接着剤組成物を塗布形成してなる層であることを特徴とする。
【発明の効果】
【０００７】
本発明の情報隠蔽用紙の接着層は、弱圧での接着が可能であり、例えば、接着層同士を対向させて、硬貨、ペン先等を用いて比較的強めに数回こする程度で接着することができる。そのため、接着にドライシーラー等の圧着装置を必要としない。
【０００８】
また、本発明の情報隠蔽用紙の接着層は、通常状態では接着しないため、接着層を剥離紙等で保護する必要がなく、コスドダウンを図れる。また、接着層は透明であり、基材（情報記入片、隠蔽片）に印刷された文字等を視認できるし、接着層自体が印刷適性を有するため、接着層表面に印刷することも可能である。更に、レーザープリンター、インクジェットプリンター等により印字が可能である。
【０００９】
また、本発明の情報隠蔽用紙の接着層は、一旦接着した後に剥離することが可能であり、その後は、再度加圧しても再び接着することはない。しかも、剥離時には、情報記入領域に記入された情報の確認には支障がないが、剥離した痕跡が残る程度に基材が破れる。
【００１０】
更に、本発明の情報隠蔽用紙の接着層は、接着力を調整することにより、接着後に基材を破ることなく剥離する擬似接着タイプの接着層とすることが可能である。
【発明を実施するための最良の形態】
【００１１】
以下、本発明の情報隠蔽用紙について、図面を用いて説明する。
【００１２】
図１は、本発明を生命保険の告知書に適用した例を示す図であり、図１（ａ）は平面図、図１（ｂ）は隠蔽片で情報記入領域を隠蔽している状態を示す斜視図である。
【００１３】
図１において、１は情報記入領域２を有する情報記入片、３は情報記入片１の一辺に連接され、少なくとも情報記入領域２を隠蔽する隠蔽片、４は隠蔽片３の、情報記入領域２と対向する領域（隠蔽領域）であり、５は接着層である。
【００１４】
図１に示す告知書は、図１（ａ）に示す状態で、保険加入者に配布される。接着層５は、情報記入領域２と隠蔽領域４との外周に沿って、情報記入片１と隠蔽片３に跨って形成されている。そのため、隠蔽片３を折り曲げると、情報記入片１側の接着層５と、隠蔽片３側の接着層５が対向する。接着層５は通常状態では接着しないため、接着層５を剥離紙等で保護する必要はない。尚、接着層５の形成位置は、図１に示す位置に限定されないが、情報記入片１の情報記入領域２以外の領域及び／または隠蔽片３の隠蔽領域４以外の領域に形成することが好ましく、情報記入片１側の接着層５と隠蔽片３側の接着層５とが対向する位置に形成することが好ましい。
【００１５】
保険加入者は、情報記入片１の情報記入領域２に必要事項を記入し、図１（ｂ）に示す様に隠蔽片３を折り曲げて情報記入領域２を隠蔽する。その後、隠蔽片３の接着層５に対応する位置を中心に、硬貨、ペン先等を用いて比較的強めに数回こする程度の弱圧を加え、隠蔽片３を情報記入片１に接着する。告知書は、この状態で保険会社に提出される。
【００１６】
隠蔽片３は、剥離することが可能であり、一旦剥離すると再度加圧しても再び接着することはない。しかも、接着層５を形成する感圧接着剤組成物の組成を調整することにより、隠蔽片３を剥離する際に、情報記入領域２に記入された情報の確認には支障がないが、剥離した痕跡が残る程度に情報記入片１または隠蔽片３が破れる接着層、情報記入片１及び隠蔽片３が破れない接着層のいずれをも形成することが可能である。
【００１７】
接着層５は、アクリル変性天然ゴムラテックスと、過酸化物前加硫ラテックスと、合成ゴムラテックスとを含有する感圧接着剤組成物を塗布形成してなる層である。
【００１８】
アクリル変性天然ゴムラテックスは、天然ゴムラテックスをアクリル系単量体でグラフとしたラテックスである。アクリル系単量体としては、例えばアクリル酸メチル、アクリル酸ｎ−ブチル、アクリル酸ヘキシル、メタクリル酸メチル等が挙げられ、これらのうちでもメタクリル酸メチルが好ましい。また、グラフト化の度合いは、天然ゴム比５〜５０重量％であることが好ましい。
【００１９】
過酸化物前加硫ラテックスは、天然ゴムラテックスを過酸化物で前加硫したラテックスである。過酸化物としては、例えばベンゾイルパーオキシド、ジｔ−ブチルパーオキシジイソプロピルベンゼン、ｔ−ブチルハイドロパーオキシド等が挙げられ、これらのうちでもｔ−ブチルハイドロオキシドが、反応時のラテックス分散性、安定性に優れていることが知られている。
【００２０】
合成ゴムラテックスとしては、例えば、スチレン−ブタジエンゴムラテックス、アクリロニトリル−ブタジエンゴムラテックス、ブタジエンゴムラテックス、クロロプレンゴムラテックス、ウレタンゴムラテックス等々が挙げられる。
【００２１】
アクリル変性天然ゴムラテックス（樹脂固形分）と過酸化物前加硫ラテックス（樹脂固形分）の合計量と、合成ゴムラテックス（樹脂固形分）との配合比率（アクリル変性天然ゴムラテックス（樹脂固形分）と過酸化物前加硫ラテックス（樹脂固形分）の合計量：合成ゴムラテックス（樹脂固形分））は、重量比で６０：４０〜９０：１０であることが好ましく、より好ましくは７０：３０〜８５：１５である。アクリル変性天然ゴムラテックスと過酸化物前加硫ラテックスの合計量がこの範囲より多すぎると（合成ゴムラテックスがこの範囲より少なすぎると）、基材への密着性、剥離時の凝集力が不足する傾向があり、アクリル変性天然ゴムラテックスと過酸化物前加硫ラテックスの合計量がこの範囲より少なすぎると（合成ゴムラテックスがこの範囲より多すぎると）、接着力が低下する傾向がある。
【００２２】
また、アクリル変性天然ゴムラテックス（樹脂固形分）と過酸化物前加硫ラテックス（樹脂固形分）との配合比率（アクリル変性天然ゴムラテックス：過酸化物前加硫ラテックス）は、重量比で１０：９０〜９０：１０であることが好ましく、より好ましくは２０：８０〜３０：７０であるが、擬似接着タイプの組成物とする場合は８０：２０〜７０：３０であることがより好ましい。アクリル変性天然ゴムラテックスがこの範囲より多すぎると（過酸化物前加硫ラテックスがこの範囲より少なすぎると）、接着に要する圧力が高くなる傾向があり、アクリル変性天然ゴムラテックスがこの範囲より少なすぎると（過酸化物前加硫ラテックスがこの範囲より多すぎると）、剥離が困難になる傾向があり、無理に剥離すると基材の破損を生じる可能性がある。
【００２３】
感圧接着剤組成物中のアクリル変性天然ゴムラテックス（樹脂固形分）と過酸化物前加硫ラテックス（樹脂固形分）と合成ゴムラテックス（樹脂固形分）との合計含有量は、好ましくは５０〜７０重量％、より好ましくは６０〜７０重量％である。合計含有量が５０重量％未満では接着力が低下する傾向があり、７０重量％を超えると剥離が困難になる傾向があり、無理に剥離すると基材の破損を生じる可能性がある。
【００２４】
感圧接着剤組成物は、保存時の接着層同士の接着を避ける為にアンチブロッキング剤を含有することが好ましい。
【００２５】
アンチブロッキング剤の含有量は、アクリル変性天然ゴムラテックス（樹脂固形分）と過酸化物前加硫ラテックス（樹脂固形分）と合成ゴムラテックス（樹脂固形分）との合計量１００重量部に対し１０〜５０重量部であることが好ましく、１０〜３０重量部であることがより好ましい。アンチブロッキング剤の含有量が１０重量部未満では保存時に接着層同士が接着する可能性があり、５０重量部を超えると接着力が低下する傾向がある。
【００２６】
アンチブロッキング剤としては、例えば、重炭酸カルシウム、軽炭酸カルシウム、タルク、ステアリン酸金属石けん、でん粉、シリカ等が挙げられる。これらのうちでも、接着層形成後のレーザープリンターによる印刷等に対する耐熱性を向上せしめる為にシリカを含有させることが好ましい。また、擬似接着タイプの組成物とする場合には、でん粉を含有させることが好ましく、その含有量は、好ましくはアンチブロッキング剤中４０〜８０重量％、より好ましくは５０〜７０重量％である。
【００２７】
感圧接着剤組成物には、塗工適性を維持・向上せしめる為に、界面活性剤、消泡剤、増粘剤等の添加物を添加してもよい。界面活性剤としては、ノニオン界面活性剤とアニオン界面活性剤を併用することが好ましく、ノニオン界面活性剤としては、ポリオキシエチレンラウリルエーテル、ポリオキシエチレンスチレン化フェニルエーテル、ポリオキシエチレンアルキルエーテル等で、ＨＬＢが１３．０〜１９．０のもの、アニオン界面活性剤としては、アルキルベンゼンスルホン酸ナトリウム、高級アルコール硫酸エステルナトリウム、硫酸エステル系等を用いることができる。消泡剤としては非シリコン系消泡剤が接着力に影響をされずに好ましく、０．１〜０．５重量％程度添加することが好ましい。増粘剤はコーターの塗工適性上のため使用され、アクリル系、ポリアクリル酸、ＰＶＡ、ＣＭＣ等、セルローズ系増粘剤を用いることができるが、アクリル系増粘剤が粘度の経時変化も少なく好ましい。
【００２８】
感圧接着剤組成物は、例えば、アクリル変性天然ゴムラテックスと過酸化物前加硫ラテックスとを配合し、要すれば界面活性剤を添加した後に、合成ゴムラテックスを配合し、要すればアンチブロッキング剤を添加し、更に必要に応じて消泡剤、増粘剤等の添加物を添加して混合することにより製造することができる。アンチブロッキング剤は、分散性をよくするために界面活性剤等の分散媒中に分散させて添加することが好ましい。
【００２９】
接着層５は、感圧接着剤組成物を、グラビアコーター、フレキソ、エアナイフコーター、バーコーターなどの塗布手段により塗布し、乾燥することにより形成できる。感圧接着剤組成物の塗布量は、接着層の接着性、剥離性、透明性等の観点より、好ましくは１〜５ｇ／ｍ2（固形分換算）、より好ましくは２〜３ｇ／ｍ2（固形分換算）である。
【００３０】
情報記入片１、隠蔽片３としては、通常の紙の他に、合成紙、あるいはポリエチレン、ポリエチレンテレフタレート、ポリプロピレン、塩化ビニルなどの合成フィルムを用いることもできる。合成フィルムを用いる場合には、マット処理、コロナ処理などの表面処理を施すのが好ましい。
【００３１】
図２、図３は、本発明を連続帳票状の申込葉書に適用した例を示す部分平面図であり、図４は、図３の申込葉書が添付されたチラシを示す斜視図である。
【００３２】
図２、図３において、図１と同様の部材には図１と同一の符号を付し、詳細な説明は省略する。図４において、１０は申込葉書、１１はチラシである。
【００３３】
図２、図３に示す連続帳票状の申込葉書は、オフセット輪転機等に搭載され、図４に示す様に、チラシ等に自動貼り付けされる。
【００３４】
図４に示すチラシ１１を配布されたエンドユーザーは、申込葉書１０を剥がし、情報記入領域２に必要な情報を記入する。その後、告知書の場合と同様に、隠蔽片３を折り曲げて情報記入片１に接着し、情報記入領域２を隠蔽することができる。
【実施例】
【００３５】
以下、実施例により本発明を詳細に説明する。
【００３６】
尚、実施例で用いたラテックス、及び実施例における評価方法は以下の通りである。
【００３７】
＜ラテックス＞
（１）アクリル変性天然ゴムラテックス
「ＱＹ＃２５ＭＧ」（クォー・ユー化成（有）製）、樹脂固形分５０ｗｔ％
【００３８】
（２）過酸化物前加硫ラテックス
「ＱＹ＃０５５ＰＣ」（クォー・ユー化成（有）製）、樹脂固形分５５ｗｔ％
【００３９】
（３）合成ゴムラテックス
「ＤＬ−６２０」（旭化成ケミカルズ（株）製）、ハイスチレンタイプ、樹脂固形分５０ｗｔ％
【００４０】
＜実施例１〜４，比較例１，２＞
表１に示す配合で各成分を混合し、ホモコロイドミキサーでよく撹拌して、感圧接着剤組成物を得た。
【００４１】
得られた感圧接着剤組成物を用いて、図１に示す告知書を作成した。すなわち、情報記入片及び隠蔽片としての上質紙（１１０ｋｇ）に、バーコーターを用いて乾燥重量１〜５ｇ／ｍ2となるように、図１に示すパターンで感圧接着剤組成物を塗工し、１０５℃×１分間熱風乾燥した後、２５℃相対湿度５０％で１時間放置して接着層を形成した。
【００４２】
得られた告知書の隠蔽片を折り曲げ、５００円玉を縦にして１４．７１Ｎまでの荷重をかけて接着層に対応する位置を１回なぞった際に、十分な接着力が得られる最低加重を測定すると共に、剥離速度３００ｍｍ／ｍｉｎで剥離した際の情報記入片、隠蔽片の状態を目視で観察した。
【００４３】
評価結果を表１に示す。
【００４４】
【表１】
2007125761.tif 000003
【図面の簡単な説明】
【００４５】
【図１】本発明を生命保険の告知書に適用した例を示す図である。
【図２】本発明を連続帳票状の申込葉書に適用した例を示す部分平面図である。
【図３】本発明を連続帳票状の申込葉書に適用した例を示す部分平面図である。
【図４】図３の申込葉書が添付されたチラシを示す斜視図である。
【符号の説明】
【００４６】
１  情報記入片
２  情報記入領域
３  隠蔽片
４  隠蔽領域
５  接着層
１０  申込葉書
１１  チラシ
【図１】
2007125761.tif 000004
【図２】
2007125761.tif 000005
【図３】
2007125761.tif 000006
【図４】
2007125761.tif 000007